×この技術を簡単クリック査定この機能をご利用いただくには、会員登録(無料)が必要です。出願した特許の牽制数、引用された数などを知る事ができます。気になる技術や特許をブックマークしておけば、いつでも後から読むことができます。後で印刷するために、公報をPDFでダウンロードできます。会員登録してastamuseを使えば、もっと簡単に便利にお使いいただけます。会員登録(無料)「astamuse」は世界中の挑戦したい社会課題に挑戦し、未来を創る人のプラットフォームです。電解コンデンサ※この項目の情報は公開日時点(2002年3月15日)のものです。電極箔の水和劣化を防止し、製品特性の悪化を抑制するアルミニウム電解コンデンサ駆動用電解液を提供する。解決手段エチレングリコールと水を混合してなる溶媒に、電解質として無機酸、有機カルボン酸またはそれらの塩のうち少なくとも1種を溶解し、添加剤としてサリチルアルデヒドまたはその誘導体を0.005〜10wt%添加することを特徴としている。アルミニウム電解コンデンサの電解液としては、γ−ブチロラクトンを主成分とする溶媒に、フタル酸やマレイン酸などのカルボン酸類と、トリエチルアミンなどのアミン塩を主溶質として溶解した電解液を用いていた。電極箔の水和劣化を防止し、製品特性の悪化を抑制するアルミニウム電解コンデンサ駆動用電解液を提供する。技術分野0001本発明は、アルミニウム電解コンデンサ駆動用電解液(以下、電解液と略す)に関するもので、特に電極箔の水和劣化を改善し、製品特性の悪化を抑制することを可能とするものである。背景技術0002従来、低圧用アルミニウム電解コンデンサの電解液としては、γ−ブチロラクトンを主成分とする溶媒に、フタル酸やマレイン酸などのカルボン酸類と、トリエチルアミンなどのアミン塩を主溶質として溶解した電解液を用いていた。求められ、それに伴い用いられる電解液には比抵抗が低く、広温度範囲で安定なものが要求されている。併せて「地球環境に優しい」ことも望まれている。これまでのγ−ブチロラクトンを主溶媒とした電解液で得られる比抵抗では、市場の要求に充分に対応できなくなりつつあり、また「地球環境に優しい」という観点から、γ−ブチロラクトンの様な有機溶媒からエチレングリコールと水とを混合してなる溶媒を用いた電解液が再び注目されて始めている。ところが、エチレングリコールと水とを混合してなる溶媒を用いた電解液で市場の要求を満足するためには、水を多量に混合しなくてはならず、そのため電極箔が水和劣化を発生して、製品特性が大きく悪化してしまうという問題があった。有するサリチルアルデヒドまたはその誘導体を添加することで、電極箔の水和劣化を防止しようとするものである。エチレングリコールと水を混合してなる溶媒に、電解質として無機酸、有機カルボン酸またはそれらの塩のうち少なくとも1種を溶解し、添加剤としてサリチルアルデヒドまたはその誘導体を添加することを特徴とするアルミニウム電解コンデンサ駆動用電解液である。0005また、上記添加剤の量が、0.005〜10wt%であることを特徴とするアルミニウム電解コンデンサ駆動用電解液である。0006そして、上記サリチルアルデヒド誘導体が、モノアルキルサリチルアルデヒド、ジアルキルサリチルアルデヒド、アルコキシサリチルアルデヒド、ニトロサリチルアルデヒドであることを特徴とするアルミニウム電解コンデンサ駆動用電解液である。0007さらに、上記水の混合量が、5〜60wt%であることを特徴とするアルミニウム電解コンデンサ駆動用電解液である。0008モノアルキルサリチルアルデヒドとしては、3−メチルサリチルアルデヒド、5−メチルサリチルアルデヒド、3−エチルサリチルアルデヒド、5−エチルサリチルアルデヒド、3−n−プロピルサリチルアルデヒド、5−n−プロピルサリチルアルデヒドを挙げることができる。0009ジアルキルサリチルアルデヒドとしては、4,6−ジメチルサリチルアルデヒド、4,6−ジエチルサリチルアルデヒド、4−エチル−6−メチルサリチルアルデヒド、4−メチル−6−エチルサリチルアルデヒドを挙げることができる。0010アルコキシサリチルアルデヒドとしては、3−メトキシサリチルアルデヒド、4−メトキシサリチルアルデヒド、3−エトキシサリチルアルデヒド、4−エトキシサリチルアルデヒドを挙げることができる。0011ニトロサリチルアルデヒドとしては、3−ニトロサリチルアルデヒド、4−ニトロサリチルアルデヒド、5−ニトロサリチルアルデヒドを挙げることができる。0012なお、無機酸としては、ホウ酸、リン酸、次亜リン酸、亜リン酸を挙げることができ、有機カルボン酸としては、アジピン酸、アゼライン酸、安息香酸、フタル酸、マレイン酸を挙げることができ、それらの塩としては、アンモニウム塩、1級アミン塩、2級アミン塩、3級アミン塩、イミダゾリニウム塩を挙げることができる。発明を実施するための最良の形態0013多量の水が添加された電解液は、その電解質であるホウ酸、有機酸またはそれらの塩を活性化し、アルミニウム電極箔を水和劣化させ電解液中にアルミニウムイオンを溶出させる。このアルミニウムイオンは、電解液中ではアルミニウムイオンの周りを水分子が囲み水和イオンとなっており、一種のコロイド状態を形成している。本発明のサリチルアルデヒドまたはその誘導体は、電極箔から溶出したアルミニウムイオンと金属錯体を形成し、電極箔表面を覆うことで電極箔の水和劣化を抑制することができる。0014以下、本発明による実施例を具体的に説明する。表1の電解液を調合し、30°Cにおける比抵抗を測定した。表1の電解液で、定格6.3WV、1000μFのアルミニウム電解コンデンサを各10個試作し、105°C定格印加試験に2000時間供した結果を表2に示す。001500160017表2より、サリチルアルデヒドを添加していない従来例は、電極箔の水和劣化による発熱および水素ガス発生によって1250時間で防爆弁が作動し、また0.002wt%添加では同じく電極箔の水和劣化による水素ガスによって外観異常が発生した。0.005wt%以上添加した実施例2〜10は、外観異常もなく製品特性は安定している。サリチルアルデヒドを20wt%添加すると電解液に完全に溶解しないため、サリチルアルデヒドの添加量は、0.005〜10wt%の範囲が適当である。0018なお、実施例ではサリチルアルデヒドを用いたが、サリチルアルデヒド誘導体でも同様に金属錯体を形成し、電極箔の水和劣化を防止することができ、電解液に添加することでサリチルアルデヒドと同様の効果が得られた。0019また、溶媒の水の混合量を実施例では30wt%としたが、本発明はこれに限定されるものではなく、電解液の低比抵抗化を進めるためには、5〜60wt%が好ましい。発明の効果0020以上のとおり本発明の電解液は、サリチルアルデヒドまたはその誘導体をを添加することで、電極箔の水和劣化を防止すると共に製品特性の悪化を抑制することが可能であり、工業的価値大なるものである。